СЫРЬЕВАЯ СМЕСЬ ДЛЯ ИЗГОТОВЛЕНИЯ БЕТОНА
CRUDE MIXTURE FOR MAKING CONCRETE

Изобретение относится к промышленности строительных материалов, в частности к производству мелкозернистых бетонов, которые могут быть использованы в малоэтажном строительстве.
Известна сырьевая смесь, включающая, мас.%: портландцемент 33,3-67,7; золу от сжигания бурого и каменного угля 33,3-67,7 [1].
Задача изобретения состоит в снижении расхода цемента в составе сырьевой смеси для изготовления бетона
Технический результат достигается тем, что сырьевая смесь для изготовления бетона, содержащая цемент, золу от сжигания бурого или каменного угля, дополнительно содержит капроновое волокно, нарезанное на отрезки 5-50 мм, мочевину и суперпластификатор С-3 при следующем соотношении компонентов, мас.%: цемент 20-24; зола от сжигания бурого или каменного угля 74,2-78,4; капроновое волокно, нарезанное на отрезки 5-50 мм, 0,2-0,45; мочевину 0,1-0,15; суперпластификатор С-3 1-1,5, при водоцементном отношении 0,45-0,6.
Составы сырьевой смеси приведены в таблице.
Компоненты
Содержание, мас.%:
состав №1
состав №2
состав №3
Цемент
- портландцемент
20
-
-
- шлакопортландцемент
-
22
-
- белый цемент
-
24
Зола от сжигания
- каменного угля
78,4
76,28
-
- бурого угля
-
-
74,2
Капроновое волокно
- отрезки 5 мм
0,45
-
-
- отрезки 25 мм
-
0,3
-
- отрезки 50 мм
-
-
0,2
Мочевина
0,15
0,12
0,1
Суперпластификатор С-3
1
1,3
1,5
Водоцементное отношение
0,6
0,52
0,45
Компоненты дозируют в требуемых количествах. Цемент, золу от сжигания бурого или каменного угля, капроновое волокно, нарезанное на отрезки 5-50 мм, мочевину смешивают. К смеси компонентов добавляют воду, суперпластификатор С-3 и еще раз смешивают. Подготовленной смесью заполняют металлические формы и выдерживают ее в формах в течение 1 суток. Прочность изделий, изготовленных из предложенной сырьевой смеси, составит не менее 5 МПа (в возрасте 28 сут). Использование предложенной сырьевой смеси позволит снизить расход цемента.
Источник информации
1. Sfedzińska Н. Wplyw wybranych popiolów lotnych na wlaściwości zaczynów cementowych / XLIII konferencja naukowa KILiW PAN i KN PZITB. - Poznań-Krynica, 1997. - S.73-80.